(57)【要約】【課題】高価な製造設備などを必要とせずに簡単かつ効率的に製造することができ、芯材表面に密着性に優れた親水性ポリマー層が形成されてなる医療用挿通器具を提供すること。【解決手段】金属からなる芯材２と、この芯材２の少なくとも一部の表面においてフェノール基含有化合物によって形成された下塗層３Ａと、この下塗層３Ａの上に形成された親水性ポリマー層３Ｂとを備えている。下塗層３Ａを形成するフェノール基含有化合物がポリフェノールであること、特に、タンニン酸、緑茶由来のポリフェノールまたはウルシオール系樹脂であることが好ましい。【選択図】    図２
2008237621.tif 000002
【特許請求の範囲】
【請求項１】
金属からなる芯材と、
この芯材の少なくとも一部の表面においてフェノール基含有化合物によって形成された下塗層と、
この下塗層の上に形成された親水性ポリマー層と
を備えたことを特徴とする医療用挿通器具。
【請求項２】
前記フェノール基含有化合物がポリフェノールである請求項１に記載の医療用挿通器具。
【請求項３】
前記ポリフェノールがタンニン酸である請求項２に記載の医療用挿通器具。
【請求項４】
前記ポリフェノールが、緑茶由来のポリフェノールである請求項２に記載の医療用挿通器具。
【請求項５】
前記ポリフェノールがウルシオール系樹脂である請求項２に記載の医療用挿通器具。
【請求項６】
金属からなる芯材の少なくとも一部の表面に、フェノール基含有化合物による下塗層を形成する工程と、
この下塗層の上に親水性ポリマー層を形成する工程とを含む医療用挿通器具の製造方法。
【請求項７】
前記フェノール基含有化合物がポリフェノールであり、当該ポリフェノールを含有するコーティング剤を、前記芯材の少なくとも一部の表面に塗布して乾燥することにより下塗層を形成する請求項６に記載の医療用挿通器具の製造方法。
【請求項８】
ワイヤ本体の先端部の外周に金属コイルを装着する工程と、
この金属コイルの外周面にポリフェノールを含有するコーティング剤を浸漬塗布して乾燥することにより下塗層を形成する工程と、
この下塗層の上に親水性ポリマーを含有するコーティング剤を浸漬塗布して親水性ポリマー層を形成する工程とを含む医療用ガイドワイヤの製造方法。
【発明の詳細な説明】
【技術分野】
【０００１】
本発明は医療用挿通器具およびその製造方法に関し、さらに詳しくは、金属からなる芯材の少なくとも一部の表面に強固に密着した親水性ポリマー層を有する医療用挿通器具、およびそのような医療用挿通器具を製造する方法に関する。
【背景技術】
【０００２】
カテーテルなどの管状の医療器具を体腔内の所定位置に案内するための医療用挿通器具としてガイドワイヤが知られている。例えば心臓病治療などのために血管内に挿通されるガイドワイヤは、ワイヤ本体と、その先端部の外周に装着されたコイルスプリングとからなる。
【０００３】
ガイドワイヤを構成するコイルスプリングには、血管内壁に対する潤滑性（低い摩擦係数）および血液との親和性を発現させるために親水性処理が施されている。この親水性処理は、通常、金属からなる芯材の表面を、親水性ポリマーによって被覆する（親水性ポリマー層を形成する）ことにより行われる。
【０００４】
然るに、親水性ポリマーは金属に対する密着性に劣るため、芯材表面に直接形成された親水性ポリマー層は当該芯材表面から容易に剥離してしまう。そこで、芯材表面に対する親水性ポリマー層の密着性を確保するために、金属および親水性ポリマーの両方に対して良好な接着性を発揮できる材料からなる下塗層を介在させる必要がある。
【０００５】
しかして、金属および親水性ポリマーの両方に対して良好な接着性を発揮できる高分子材料としてポリイミドがある。
また、下塗層の形成方法としては、下塗層を構成する材料を適宜の溶剤に溶解し、得られる溶液を芯材表面に塗布し、塗膜を乾燥して溶剤を除去する方法が挙げられる。
【０００６】
しかしながら、ポリイミドは、種々の有機溶剤に対して不溶性または難溶性であるため、下塗層（塗膜）を形成するためのポリイミド溶液を調製することができず、ポリイミドの塗膜（下塗層）を形成することはきわめて困難である。
【０００７】
このような問題に対して、金属からなる芯材表面に、蒸着重合法によりポリイミド層を形成する方法が提案されている（特許文献１参照）。蒸着重合法は、真空中でモノマーを蒸発させて対象物（芯材）の表面で重合反応を行わせて高分子薄膜を形成する方法である。
【０００８】
上記のように、芯材表面にポリイミド層を形成するためには蒸着重合法を採用することが不可欠となる。
【０００９】
しかしながら、蒸着重合法によりポリイミド層を形成（成膜）する場合には、真空チャンバなどの高価な製造設備を必要とし、成膜工程が煩雑で手間がかかり、また、後工程（ワイヤ本体への装着）などを含めてガイドワイヤの生産性に劣るという問題がある。
【００１０】
従来、ポリイミドを下塗層として親水性処理されたコイルスプリングを備えたガイドワイヤは、下記のようにして製造されている。
先ず、金属コイル（芯材）を真空チャンバ内に配置し、チャンバー内を長時間にわたり排気して真空状態を形成するとともに、チャンバー内を加熱して芯材を一定の温度（例えば２００℃）に保持する。他方、モノマー（ＯＤＡ／ＰＭＤＡ）を加熱してガス化させた後、モノマーガスをチャンバー内に導入して芯材表面で重合反応させてポリイミドを成膜する。その後、コイルスプリングを冷却し、真空チャンバから取り出す。
【００１１】
次いで、ポリイミド層が形成されたコイルスプリングについて、ワイヤ本体との接合部分（半田づけされる部分）におけるポリイミド層を剥離除去し、その後、当該コイルスプリングを半田づけによってワイヤ本体の先端部の外周に装着する。ここに、耐薬品性の高いポリイミド層を剥離するためには、高温・高濃度の水酸化ナトリウム水溶液などが使用され、厳しい条件下で剥離処理が行われる。
【特許文献１】特開２００１−２３８９６３号公報
【発明の開示】
【発明が解決しようとする課題】
【００１２】
本発明は以上のような事情に基いてなされたものである。
本発明の第１の目的は、高価な製造設備などを必要とせずに簡単かつ効率的に製造することができ、芯材表面に密着性に優れた親水性ポリマー層が形成されてなる医療用挿通器具を提供することにある。
本発明の第２の目的は、芯材表面に対する密着性に優れた親水性ポリマー層が形成されてなる医療用挿通器具を、高価な製造設備などを使用することなく簡単かつ効率的に製造することができる方法を提供することにある。
【課題を解決するための手段】
【００１３】
上記の目的を達成するために本発明者らが鋭意検討を重ねた結果、フェノール基含有化合物（特にポリフェノール）による塗膜を下塗層とすることにより、親水性ポリマー層の密着性が格段に向上することを見出し、かかる知見に基いて本発明を完成した。
【００１４】
すなわち、本発明の医療用挿通器具は、金属からなる芯材と、この芯材の少なくとも一部の表面においてフェノール基含有化合物によって形成された下塗層と、この下塗層の上に形成された親水性ポリマー層とを備えたことを特徴とする。
【００１５】
本発明の医療用挿通器具において、下塗層を形成するフェノール基含有化合物がポリフェノールであること、特に、タンニン酸、緑茶由来のポリフェノールまたはウルシオール系樹脂であることが好ましい。
【００１６】
本発明の医療用挿通器具の製造方法は、金属からなる芯材の少なくとも一部の表面に、フェノール基含有化合物による下塗層を形成する工程と、この下塗層の上に親水性ポリマー層を形成する工程とを含むことを特徴とする。
【００１７】
本発明の医療用挿通器具の製造方法において、下塗層の形成工程に使用されるフェノール基含有化合物がポリフェノール、特に、タンニン酸、緑茶由来のポリフェノールまたはウルシオール系樹脂であり、当該ポリフェノールを含有するコーティング剤を、前記芯材の少なくとも一部の表面に塗布して乾燥することにより下塗層を形成することが好ましい。
【００１８】
ポリフェノールとして、タンニン酸または緑茶由来のものを使用する場合には、その水溶液を前記芯材の少なくとも一部の表面に塗布して乾燥することにより下塗層を形成することが好ましい。この場合において、ポリフェノールの水溶液中のポリフェノール濃度が０．００１〜３０質量％であること、特に０．０１〜５質量％であることが好ましい。
【００１９】
ポリフェノールとしてウルシオール系樹脂を使用する場合には、前記芯材の少なくとも一部の表面に当該ウルシオール系樹脂を塗布して乾燥することにより下塗層を形成することが好ましい。
【００２０】
タンニン酸の水溶液、緑茶由来のポリフェノールの水溶液およびウルシオール系樹脂の芯材表面への塗布は、浸漬法によることが好ましい。
【００２１】
本発明の医療用ガイドワイヤの製造方法は、ワイヤ本体の先端部の外周に金属コイル（金属からなるコイルスプリング）を装着する工程と、この金属コイルの外周面にポリフェノールを含有するコーティング剤を浸漬塗布して乾燥することにより下塗層を形成する工程と、この下塗層の上に親水性ポリマーを含有するコーティング剤を浸漬塗布して親水性ポリマー層を形成する工程とを含むことを特徴とする。
【発明の効果】
【００２２】
本発明に係る医療用挿通器具を構成する親水性ポリマー層は、フェノール基含有化合物により形成された下塗層を介して芯材表面に形成されているので、芯材表面に対する密着性に優れている。従って、本発明に係る医療用挿通器具によれば、血管内壁に対する潤滑性および血液との親和性などを安定的に発現することができる。
【００２３】
しかも、フェノール基含有化合物は、水をはじめとする種々の溶媒に可溶であり、フェノール基含有化合物の溶液を芯材表面に塗布して乾燥することにより下塗層が形成される。従って、蒸着重合法で要求されるような高価な製造設備などを使用することなく、簡単かつ効率的に製造することができ、医療用挿通器具の生産性に優れている。
【発明を実施するための最良の形態】
【００２４】
＜本発明の医療用挿通器具＞
以下、本発明の医療用挿通器具について詳細に説明する。
図１は、本発明の医療用挿通器具であるガイドワイヤの一例を示す説明図であり、図２は、図１に示すガイドワイヤを構成するコイルスプリングの部分拡大図である。
【００２５】
図１に示すガイドワイヤ１は、ワイヤ本体４とコイルスプリング１２とからなり、ワイヤ本体４の先端部（遠位端側小径部９）の外周にコイルスプリング１２が装着されている。
【００２６】
ワイヤ本体４は、同一の外径を有する近位端側大径部５と、テーパ状に縮径する第１のテーパ部７と、同一の外径を有する中間部８と、テーパ状に縮径する第２のテーパ部１１と、同一の外径を有する遠位端側小径部９とにより構成されている。なお、ワイヤ本体の形状としては、図１に示したものに限定されないことは勿論である。
【００２７】
ワイヤ本体４の材質としては、特に限定されないが、ステンレス（例えばＳＵＳ３１６、ＳＵＳ３０４）、金、白金、アルミニウム、タングステン、タンタル、ニッケルおよびチタン、あるいはこれらの合金などの金属が例示されるが、本実施形態では、ステンレスで構成してある。
【００２８】
ワイヤ本体４の全長Ｌ０は、使用目的などに応じて変化し、特に限定されないが、例えば８０〜３５０ｃｍ程度である。
【００２９】
近位端側大径部５の軸方向長さＬ１は、特に限定されないが、好ましくは４００〜２５００ｍｍである。また、近位端側大径部５の外径は、特に限定されないが、０．１０〜０．９０ｍｍ程度である。
【００３０】
第１のテーパ部７の軸方向長さＬ２は、好ましくは５〜１００ｍｍ、さらに好ましくは１０〜５０ｍｍである。
中間部８の軸方向長さＬ３は、特に限定されないが、好ましくは０〜２００ｍｍである。
第２のテーパ部１１の長さＬ４は、好ましくは３０〜２００ｍｍである。
【００３１】
遠位端側小径部９の軸方向長さＬ５は、好ましくは１００〜８００ｍｍである。また、遠位端側小径部９の外径は、特に限定されないが、近位端側大径部５の外径に対して、好ましくは１／５〜１／２程度とされる。
【００３２】
コイルスプリング１２の全長Ｌ６は、遠位端側小径部９の軸方向長さＬ５よりも短くても長くても良く、好ましくは３０〜８００ｍｍである。
【００３３】
ワイヤ本体４における遠位端側小径部９の先端には、球又は半球状のボール部１０が接合してある。ボール部１０は、ガイドワイヤ１の先端部を滑らかにして、ガイドワイヤ１を血管などの体腔内に挿入する際に、体腔内壁の損傷を極力防止するための部分であると共に、コイルスプリング１２の遠位端側ストッパとなる。このボール部１０は、例えばスズ、銀、金、あるいはこれらの合金などの金属で構成してあり、遠位端側小径部９の先端に、溶接またはロー付けなどの手段で接合してある。ボール部１０の外径は、ワイヤ本体４の近位端側大径部５の外径に対して、好ましくは０．５〜２倍程度の外径である。
【００３４】
コイルスプリング１２の遠位端１４は、ボール部１０の背面に対して溶接または半田づけなどの手段で接合してある。コイルスプリング１２の近位端１６は、遠位端側小径部９の近位端近傍の第２のテーパ部１１において、ワイヤ本体４の外周に、溶接または半田づけなどの手段で接合してある。
【００３５】
ワイヤ本体４の外周面は、生体適合性コーティング膜で一体的に被覆してあっても良い。生体適合性コーティング膜としては、特に限定されないが、例えばポリエチレンなどのオレフィン類、ポリイミドやポリアミドなどの含窒素ポリマー、ポリシロキサン、フッ素樹脂ポリマーなど、医療用として用いられる通常のポリマーなどが挙げられる。また、コーティング膜としては、ポリマーに限定されず、炭化珪素、パイロライトカーボンやダイアモンドライクカーボンなどのカーボンなど、無機物からなるコーティング膜であってもよい。
【００３６】
コイルスプリング１２の外径は、特に限定されないが、ボール部１０の外径と同程度以下が好ましい。コイルスプリング１２を構成する線材の外径は、特に限定されないが、好ましくは１０〜１５０μｍ、さらに好ましくは３０〜１００μｍの範囲である。
【００３７】
コイルスプリング１２を構成する金属コイル（芯材）の材質としては、特に限定されるものではなく、放射線造影性の金属でも、放射線非造影性の金属でもよい。
放射線造影性の金属としては、白金、白金合金（例えばＰｔ／Ｉｒ＝９３／７）、金、金−銅合金、タングステン、タンタルなどのＸ線に対する造影性が良好な金属が例示される。また、放射線非造影性の金属としては、特に限定されないが、ステンレスなどが例示される。
【００３８】
これらのうち、形成される下塗層との接着性の観点から、放射線非造影性の金属であることが好ましく、ステンレス（例えばＳＵＳ３１６、ＳＵＳ３０４）などを選択することが好ましい。
【００３９】
また、コイルスプリング１２を構成する金属コイル（芯材）の材質は、軸方向に必ずしも同じである必要はなく、例えば遠位端側を白金コイルとし、近位端側をステンレスコイルとしてもよい。
【００４０】
血管内壁に対する潤滑性（低い摩擦係数）および血液との親和性を発現させるために、コイルスプリング１２には、親水性処理が施されている。
【００４１】
図２に示すように、コイルスプリング１２は、芯材である金属コイル２と、金属コイル２の外周面においてフェノール基含有化合物によって形成された下塗層３Ａと、下塗層３Ａの上に形成された親水性ポリマー層３Ｂとにより構成されている。
【００４２】
親水性ポリマー層３Ｂは、その表面に水の固定層を形成し、血液との高い親和性を示すとともに、血管内壁に対して良好な潤滑性（低い摩擦係数）を発現する。従って、親水性ポリマー層３Ｂにより外周面が被覆されたコイルスプリング１２は、血管内壁を傷つけることなく、血管内を円滑に挿通させることができる。
【００４３】
親水性ポリマー層３Ｂを構成する親水性ポリマーとしては、医療用器具の親水性処理に供されている従来公知の親水性ポリマーをすべて使用することができる。具体的にはポリエチレングリコール、ポリエチレンオキサイド、ポリオール、ポリアクリルアミド、ポリビニルピロリドン、ポリビニルアルコール、ポリエーテル、ポリウレタン、ポリカルボン酸およびこれらの誘導体、セルロース、たんぱく質、ヒアルロン酸などの多糖類を例示することができる。また、これらの親水性ポリマーは架橋構造を有していてもよい。
【００４４】
下塗層３Ａは、芯材である金属コイル２と、親水性ポリマー層３Ｂとの間に介在して、両者の密着性を向上させるためのプライマー層である。
【００４５】
下塗層３Ａはフェノール基含有化合物によって形成される。本発明において、「フェノール基含有化合物」とは、少なくとも１個のフェノール基（フェノール性ヒドロキシ基）を分子中に含有する芳香族化合物をいう。
【００４６】
また、「フェノール基含有化合物によって形成された下塗層」とは、フェノール基含有化合物を使用して形成された下塗層をいい、フェノール基含有化合物からなる下塗層のほか、フェノール基含有化合物を反応させて得られる化合物からなる下塗層も包含される。
【００４７】
下塗層３Ａを形成する好ましいフェノール基含有化合物としては、複数のフェノール基を分子中に有するポリフェノールを挙げることができ、特に、タンニン酸、緑茶由来のポリフェノールおよびウルシオール系樹脂が好ましい。
【００４８】
ここに、「緑茶由来のポリフェノール」としては、エピカテキン（ＥＣ）、エピガロカテキン（ＥＧＣ）、エピカテキンガレート（ＥＣｇ）、エピガロカテキンガレート（ＥＧＣｇ）、カテキン（Ｃ）、ガロカテキン（ＧＣ）、カテキンガレート（Ｃｇ）およびガロカテキンガレート（ＧＣｇ）などの茶カテキン類並びに没食子酸（ガリリック酸）、タンニン酸、フロボノール、ケルセチンおよびケンフェロールなどを挙げることができる。
【００４９】
緑茶由来のポリフェノールの市販品としては、「Ｐｏｌｙｐｈｅｎｏｌｓ，ｆｒｏｍ  Ｇｒｅｅｎ  Ｔｅａ」〔和光純薬工業（株）製〕を挙げることができる。
【００５０】
本発明において「ウルシオール系樹脂」とは、ウルシの樹液を構成するポリフェノールを含有する樹脂；およびこれらの硬化物（硬化樹脂）をいうものとする。
【００５１】
ウルシの樹液を構成するポリフェノールとしては、下記化学式で示されるウルシオールのほか、ラッコールおよびチチオールなどを挙げることができる。
また、ポリフェノールを含有する樹脂の硬化物としては、イソシアネート基含有化合物とのウレタン化反応により硬化した樹脂を挙げることができる。
【００５２】
【化１】
2008237621.tif 000003
【００５３】
（式中、Ｒは一価の炭化水素基を表わす。）
【００５４】
上記の化学式において、Ｒで表される炭化水素基としては、（ＣＨ2 ）14ＣＨ3 、（ＣＨ2 ）7 ＣＨ＝ＣＨ（ＣＨ2 ）5 ＣＨ3 、（ＣＨ2 ）7 ＣＨ＝ＣＨＣＨ2 ＣＨ＝ＣＨ（ＣＨ2 ）2 ＣＨ3 、（ＣＨ2 ）7 ＣＨ＝ＣＨＣＨ2 ＣＨ＝ＣＨＣＨ＝ＣＨＣＨ3 、（ＣＨ2 ）7 ＣＨ＝ＣＨＣＨ2 ＣＨ＝ＣＨＣＨ2 ＣＨ＝ＣＨ2 などを挙げることができる。
【００５５】
ウルシオール系樹脂の市販品としては、二液硬化型の「新精漆うるしファイン」（カシュー（株）製）を挙げることができる。
【００５６】
＜本発明の製造方法＞
図１に示すガイドワイヤ１は、ワイヤ本体４の先端部の外周に金属コイル２（芯材）を装着する工程と、この金属コイル２の外周面に、ポリフェノールを含有するコーティング剤を浸漬塗布して乾燥することにより下塗層３Ａを形成する工程と、この下塗層３Ａの上に親水性ポリマーを含有するコーティング剤を浸漬塗布して親水性ポリマー層３Ｂを形成する工程とを含む本発明の製造方法によって製造される。
【００５７】
金属コイル２の装着工程において、その外周面が未だ被覆されていない金属コイル２は、半田づけなどの手段によって確実かつ容易にワイヤ本体４の先端部の外周に接合させることができる。
【００５８】
次いで、ワイヤ本体４に装着された金属コイル２（芯材）の外周面に、ポリフェノールを含有するコーティング剤を浸漬塗布して乾燥することにより下塗層３Ａが形成される。下塗層３Ａの形成工程において使用する好ましいポリフェノールとしては、上述したタンニン酸、緑茶由来のポリフェノールおよびウルシオール系樹脂を挙げることができる。
【００５９】
本発明の製造方法において、「ポリフェノールを含有するコーティング剤」としては、ポリフェノールを含有する組成物（ポリフェノール溶液を含む）からなるコーティング剤、およびポリフェノールからなるコーティング剤を挙げることができる。
【００６０】
ここに、ポリフェノールとしてタンニン酸または緑茶由来のポリフェノールを使用する場合には、これらの水溶液をコーティング剤とすることができる。
この場合、ポリフェノールの水溶液中のポリフェノール濃度としては、０．００１〜３０質量％であることが好ましく、更に好ましくは０．０１〜５質量％、特に好ましくは０．０１〜１質量％とされる。
【００６１】
水溶液中におけるポリフェノール濃度が過小である場合には、金属コイル２（芯材）の表面に対して効率的に下塗層を形成することができない。他方、ポリフェノール濃度が過大である場合には、形成される下塗層が粗面となり、この粗面状態が親水性ポリマー層の表面にも現れる結果、得られるコイルスプリングは所期の潤滑性（低い摩擦係数）を十分に発揮するものとならない。
【００６２】
ポリフェノールとしてウルシオール系樹脂を使用する場合には、未硬化のウルシオール系樹脂をコーティング剤とすることができる。
【００６３】
金属コイル２（芯材）へのコーティング剤（ポリフェノール水溶液または未硬化のウルシオール系樹脂）の塗布は浸漬法により行われる。ここに、浸漬時間としては特に限定されるものではなく、数秒間の浸漬によって十分な塗膜を形成することができる。
【００６４】
次いで、形成された塗膜を乾燥する。乾燥条件としては特に限定されるものでないが、例えば、常温で１時間以上行うことが好ましい。
塗膜を乾燥することにより、ポリフェノール水溶液からなる塗膜においては水分が除去され、ウルシオール系樹脂からなる塗膜においては硬化反応が進行し、これにより、金属コイル２（芯材）の表面に下塗層３Ａが形成される。
【００６５】
その後、下塗層３Ａが表面に形成された金属コイル２（芯材）を親水性ポリマーを含有するコーティング剤に浸漬することにより、下塗層３Ａの上に当該コーティング剤を塗布（重ね塗り）し、必要に応じて塗膜を熱硬化する。
【００６６】
親水性ポリマー層３Ｂの形成工程において使用する好ましい親水性ポリマーとしては、上述したとおりである。
また、「親水性ポリマーを含有するコーティング剤」としては、かかる親水性ポリマーを、適宜の溶剤（好ましくは水）に溶解してなるポリマー溶液を挙げることができる。
また、親水性ポリマーを含有するコーティング剤中には、形成される親水性ポリマー層３Ｂに架橋構造を導入するための架橋剤、架橋改質剤、架橋促進剤などが含有されていることが好ましい。これにより、親水性ポリマー３Ｂの膜強度および接着力の向上を図ることができる。
【００６７】
下塗層３Ａが表面に形成された金属コイル２（芯材）へのコーティング剤（ポリマー溶液）の塗布は浸漬法により行われる。ここに、浸漬時間としては特に限定されるものではなく、数秒間の浸漬によって十分な塗膜を形成することができる。
【００６８】
次いで、形成された塗膜を必要に応じて熱硬化する。硬化温度としては、例えば９０〜１３０℃とされる。これにより、下塗層３Ａの上に親水性ポリマー層３Ｂが形成され、金属コイル２（芯材）の表面に、下塗層３Ａを介して、親水性ポリマー層３Ｂが形成されてなるコイルスプリング１２が得られる。
【００６９】
ポリフェノールによって形成された下塗層３Ａは、金属コイル２（芯材）に対して良好な接着性を発揮することができるとともに、親水性ポリマー層３Ｂに対しても良好な接着性を発揮することができる。従って、下塗層３Ａを介在させることにより、親水性ポリマー層３Ｂは、金属コイル２（芯材）の表面に対して強固に密着することになる。
【００７０】
ポリフェノールを使用して形成される下塗層３Ａが、金属コイル２に対して良好な接着性を発揮する理由としては明らかではないが、金属の酸化被膜の表面に存在している水酸基と、ポリフェノールの有するフェノール基との間で水素結合・化学結合（脱水反応）が起こることなどによるものと推測される。
【００７１】
また、この下塗層３Ａが、親水性ポリマー層３Ｂに対しても良好な接着性を発揮する理由としては明らかではないが、ポリフェノールの有するフェノール基と、親水性ポリマー層３Ｂ中に存在する官能基（親水性ポリマーの有する極性基、架橋剤等に由来する官能基など）との間で反応が起こり化学結合が形成されることなどによるものと推測される。
【００７２】
上記のようにして親水性処理が施されたコイルスプリング１２を備えたガイドワイヤ１によれば、血管内壁に対する潤滑性および血液との親和性などを安定的に発現することができる。
しかも、下塗層３Ａの形成に使用されるポリフェノールは、水に可溶であるので、ポリフェノールの水溶液を金属コイル２（芯材）の表面に塗布して乾燥するという簡単な操作によって下塗層３Ａを形成することができ、また、ウルシオール系樹脂（未硬化樹脂）のように液状のポリフェノールによれば、これをそのまま、金属コイル２（芯材）の表面に塗布して乾燥・硬化するという簡単な操作によって下塗層３Ａを形成することができる。従って、蒸着重合法によってポリイミド層を形成するときのような、煩雑な成膜工程や後工程などを必要とせず、ガイドワイヤの生産性に優れている。
【００７３】
以上、本発明の医療用挿通器具として、特定の親水性処理が施されたコイルスプリングを備えたガイドワイヤについて説明したが、本発明の医療用挿通器具は、ガイドワイヤに限定されるのではなく、親水性処理が施されるすべての医療用挿通器具、例えば、内視鏡の先端部品、電極カテーテル、バルーンカテーテル、マイクロカテーテル、ガイディングカテーテルが、本発明の医療用挿通器具に包含される。
【実施例】
【００７４】
以下、本発明の実施例について説明するが、本発明はこれらに限定されるものではない。
【００７５】
（調製例１〜５）
タンニン酸〔和光純薬工業（株）製〕を純水に溶解することにより、濃度の異なる５種類のタンニン酸水溶液（０．０１質量％、０．０２質量％、０．１０質量％、０．５０質量％、１．０質量％）からなるコーティング剤を調製した。
【００７６】
（調製例６）
緑茶由来のポリフェノール「Ｐｏｌｙｐｈｅｎｏｌｓ，ｆｒｏｍ  Ｇｒｅｅｎ  Ｔｅａ」〔和光純薬工業（株）製〕を純水に溶解することにより、濃度１．０質量％のポリフェノール水溶液からなるコーティング剤を調製した。
【００７７】
（調製例７）
二液硬化型のウルシオール系樹脂「新精漆うるしファイン」（カシュー（株）製）を準備し、その主剤（Ａ液）と、硬化剤（Ｂ液）とを１：１の質量比で配合してコーティング剤を調製した。
【００７８】
（調製例８）
ポリエチレンオキサイドの水溶液（ＰＥＯ濃度＝１１．０質量％）に、イソシアネート基含有化合物からなる水系架橋改質剤を添加してコーティング剤を調製した。
【００７９】
＜実施例１＞
（１）金属コイルの装着工程：
外径０．３５０ｍｍ、長さ１９０ｍｍのステンレスからなる金属コイル（芯材）を、半田づけ手段によりワイヤ本体の先端部の外周に装着した。
【００８０】
（２）下塗層の形成工程：
次いで、調製例１で得られたコーティング剤（０．０１質量％のタンニン酸水溶液）に、ワイヤ本体に装着された金属コイルを約５秒間浸漬して、その外周面にコーティング剤を塗布し、室温下で約３時間塗膜を乾燥することにより、金属コイルの外周面に下塗層を形成した。
【００８１】
（３）親水性ポリマー層の形成工程：
その後、下塗層が形成された金属コイルを、調製例８で得られたコーティング剤（親水性ポリマーを含有するコーティング剤）に約５秒間浸漬して、下塗層の上にコーティング剤を塗布した後、常法に従って加熱（焼付け）処理することによって親水性ポリマー層を形成した。
このようにして、金属コイルの外周面に、タンニン酸による下塗層を介して親水性ポリマー層が形成されてなるコイルスプリング（当該コイルスプリングを備えてなる本発明のガイドワイヤ）を製造した。
【００８２】
＜実施例２＞
調製例１で得られたコーティング剤に代えて、調製例２で得られたコーティング剤（０．０２質量％のタンニン酸水溶液）を使用したこと以外は実施例１と同様にして、タンニン酸により形成された下塗層を介して親水性ポリマー層が形成されてなるコイルスプリング（当該コイルスプリングを備えてなる本発明のガイドワイヤ）を製造した。
【００８３】
＜実施例３＞
調製例１で得られたコーティング剤に代えて、調製例３で得られたコーティング剤（０．１０質量％のタンニン酸水溶液）を使用したこと以外は実施例１と同様にして、タンニン酸により形成された下塗層を介して親水性ポリマー層が形成されてなるコイルスプリング（当該コイルスプリングを備えてなる本発明のガイドワイヤ）を製造した。
【００８４】
＜実施例４＞
調製例１で得られたコーティング剤に代えて、調製例４で得られたコーティング剤（０．５０質量％のタンニン酸水溶液）を使用したこと以外は実施例１と同様にして、タンニン酸により形成された下塗層を介して親水性ポリマー層が形成されてなるコイルスプリング（当該コイルスプリングを備えてなる本発明のガイドワイヤ）を製造した。
【００８５】
＜実施例５＞
調製例１で得られたコーティング剤に代えて、調製例５で得られたコーティング剤（１．００質量％のタンニン酸水溶液）を使用したこと以外は実施例１と同様にして、タンニン酸により形成された下塗層を介して親水性ポリマー層が形成されてなるコイルスプリング（当該コイルスプリングを備えてなる本発明のガイドワイヤ）を製造した。
【００８６】
＜実施例６＞
調製例１で得られたコーティング剤に代えて、調製例６で得られたコーティング剤（１．００質量％の緑茶由来のポリフェノール水溶液）を使用したこと以外は実施例１と同様にして、緑茶由来のポリフェノールにより形成された下塗層を介して親水性ポリマー層が形成されてなるコイルスプリング（当該コイルスプリングを備えてなる本発明のガイドワイヤ）を製造した。
【００８７】
＜実施例７＞
調製例１で得られたコーティング剤に代えて、調製例７で得られたコーティング剤（二液硬化型のウルシオール系樹脂）を使用したこと以外は実施例１と同様にして、ウルシオール系樹脂により形成された下塗層を介して親水性ポリマー層が形成されてなるコイルスプリング（当該コイルスプリングを備えてなる本発明のガイドワイヤ）を製造した。なお、調製例７で得られたコーティング剤は、主剤（Ａ液）と硬化剤（Ｂ液）との混合後３０分以内に塗布した。
【００８８】
＜比較例１＞
実施例１で使用したものと同様の金属コイルを、ワイヤ本体の先端部の外周に装着することにより、親水性処理が施されていない金属コイルを備えてなる比較用のガイドワイヤを製造した。
【００８９】
＜比較例２＞
実施例１で使用したものと同様の金属コイル（芯材）を、ワイヤ本体の先端部の外周に装着した。
次いで、調製例８で得られたコーティング剤（親水性ポリマーを含有するコーティング剤）に、ワイヤ本体に装着された金属コイルを約５秒間浸漬して、その外周面にコーティング剤を塗布した後、実施例１と同様にして加熱（焼付け）処理することにより親水性ポリマー層を形成した。
このようにして、金属コイルの外周面に親水性ポリマー層が直接形成されてなるコイルスプリング（当該コイルスプリングを備えてなる比較用のガイドワイヤ）を製造した。
【００９０】
＜参考例１＞
（１）下塗層（ポリイミド層）の形成工程：
実施例１で使用したものと同様の金属コイル（芯材）の外周面に、蒸着重合法によってポリイミドからなる下塗層を形成した。
【００９１】
（２）下塗層の部分剥離工程：
次いで、ワイヤ本体との接合部分（半田づけされる部分）における下塗層（ポリイミド層）を、１００℃に加熱した２０％の水酸化ナトリウム水溶液により剥離除去して金属を露出させた。
【００９２】
（３）金属コイルの装着工程：
その後、露出した金属部分に半田づけすることにより、下塗層（ポリイミド層）が形成された金属コイルを、ワイヤ本体の先端部の外周に装着した。
【００９３】
（４）親水性ポリマー層の形成工程：
その後、下塗層が形成された金属コイルを、調製例８で得られたコーティング剤（親水性ポリマーを含有するコーティング剤）に約５秒間浸漬して、下塗層（ポリイミド層）の上にコーティング剤を塗布した後、常法に従って加熱（焼付け）処理することにより親水性ポリマー層を形成した。
このようにして、ポリイミドからなる下塗層を介して親水性ポリマー層が形成されてなるコイルスプリング（当該コイルスプリングを備えてなる参考用のガイドワイヤ）を製造した。
【００９４】
＜水中潤滑性試験＞
実施例１〜７、比較例１〜２および参考例１で得られたガイドワイヤ（各例において３本ずつ製造した）の各々について、ワイヤ本体の先端部に装着されたコイルスプリングの水中における滑り抵抗値およびその経時変化を測定することにより水中潤滑性およびその持続性を評価した。結果を下記表１に示す。
【００９５】
滑り抵抗値の測定は次のようにして行った。すなわち、水槽に収容された３７℃の温水中において水平方向の移動ができるようガイドワイヤを配置し、このガイドワイヤの先端側に位置するコイルスプリングを２枚のシリコーンゴムシート（厚さ＝１ｍｍ）によって１５０ｇｆの荷重で上下方向に挟持し、この状態で、ガイドワイヤを、その基端側に連結したフォースゲージにより２００ｍｍ／分の速度で５０ｍｍにわたり水平移動させたときの、シリコーンゴムシートとコイルスプリングとの水中における滑り抵抗値（動摩擦荷重）を測定した。ここに、滑り抵抗値の測定は、実施例１〜７、比較例１〜２および参考例１の各々に係る３本のガイドワイヤに装着されたコイルスプリングについて、それぞれ３回ずつ行い９個の測定値の平均を求めた。
【００９６】
また、ガイドワイヤ（コイルスプリング）を３７℃の温水中に静置し、５分、２０分、４５分、６０分および１２０分経過後（実施例６〜７および比較例２については、更に８０分および１００分経過後）において、上記と同様にして滑り抵抗値（経時的変化）を測定して、水中潤滑性の持続性を評価した。なお、１２０分の静置時間は、手技時間（一般的手術における最長手技時間）を考慮したものである。
【００９７】
【表１】
2008237621.tif 000004
【００９８】
※１：シリコーンゴムシートに挟持されたコイルスプリングを水平移動させることができず、滑り抵抗の測定曲線が上昇して振り切れてしまい、滑り抵抗値（動摩擦荷重）を測定することができなかった。
【００９９】
表１に示す結果から、実施例１〜７に係るコイルスプリングは、いずれも滑り抵抗値が低くて水中潤滑性に優れていることが理解される。また、３７℃の水中に静置したときの滑り抵抗値の経時変化は小さく、水中潤滑性の持続性（安定性）にも優れていることが理解される。
【０１００】
これに対して、親水性処理が施されていない比較例１に係るコイルスプリングは、水中潤滑性を発揮することができず、また、金属コイルの外周面に直接親水性ポリマー層が形成されてなる比較例２に係るコイルスプリングは、３７℃の水中に静置したときの滑り抵抗値の経時変化が大きくて、水中潤滑性の持続性にきわめて劣るものである。
【図面の簡単な説明】
【０１０１】
【図１】本発明の医療用挿通器具であるガイドワイヤの一例を示す説明図である。
【図２】図１に示すガイドワイヤを構成するコイルスプリングの部分拡大図である。
【符号の説明】
【０１０２】
１    ガイドワイヤ
２    金属コイル
３Ａ  下塗層
３Ｂ  親水性ポリマー層
４    ワイヤ本体
５    近位端側大径部
７    第１のテーパ部
８    中間部
９    遠位端側小径部
１０  ボール部
１１  第２のテーパ部
１２  コイルスプリング
【図１】
2008237621.tif 000005
【図２】
2008237621.tif 000006